ЭКСТРУДИРОВАННЫЕ ПОЛИМЕРНЫЕ ПЕНОМАТЕРИАЛЫ, СОДЕРЖАЩИЕ БРОМИРОВАННЫЕ 2-ОКСО-1,3,2-ДИОКСАФОСФОРИНАНОВЫЕ СОЕДИНЕНИЯ В КАЧЕСТВЕ ОГНЕЗАЩИТНЫХ ДОБАВОК

1. Способ, включающий получение прессованной смеси (А) расплавленного стирольного гомополимера или сополимера, огнезащитного количества (В) или (В1) или смеси (В) и (В1), где (В) представляет, по меньшей мере, одно соединение 5,5-бис(бромметил)-2-оксо-1,3,2-диоксафосфоринана и (В1) представляет, по меньшей мере, один алкан или циклоалкан, который замещен (1), по меньше мере, одной 2-оксо-1,3,2-диоксафосфоринановой группой и (2), по меньшей мере, одним атомом брома, и (С) вспенивающего агента, приведение прессованной расплавленной смеси до температуры, по меньшей мере, 180°С, а затем экструзию смеси в область пониженного давления, так что смесь расширяется и охлаждается с образованием вспененного полимера, содержащего компоненты (В), (В1) или оба (В) и (В1).
2. Способ по п.1, где прессованную расплавленную смесь доводят до температуры, по меньшей мере, 190°С перед экструзией смеси.
3. Способ по п.4, где прессованную расплавленную смесь доводят до температуры, по меньшей мере, 200°С перед экструзией смеси.
4. Способ по любому из пп.1-3, где присутствует соединение 5,5-бис(бромметил)-2-оксо-1,3,2-диоксафосфоринана и имеет структуру:
1
1
где Т представляет ковалентную связь, кислород, серу или -NR-, где R представляет атом водорода, алкил или инертно замещенный алкил, n представляет, по меньшей мере, 1 и R представляет незамещенную или инертно замещенную органическую группу, которая соединена с -Т- связью по атому углерода R группы.
5. Способ по любому из пп.1-3, где присутствует соединение 5,5-бис(бромметил)-2-оксо-1,3,2-диоксафосфоринана и имеет любую из следующих структур:
6. Способ по любому из пп.1-3, где присутствует компонент В1 и имеет структуру:
1
где Т представляет ковалентную связь, кислород, серу или -NR-, и А представляет алкановую или циклоалкановую группу, которая является замещенной, по меньшей мере, одним атомом брома и соединена со связью -Т- по атому углерода А группы.
7. Способ по любому из пп.1-3, где присутствует компонент В1 и имеет любую из структур:
8. Способ по п.1, где прессованная смесь дополнительно содержит ускоритель течения расплава.
9. Способ по п.1, где вспенивающий агент включает воду, диоксид углерода или как воду, так и диоксид углерода.
3
3
10. Экструдированный горючий пенопласт на основе стирольного гомополимера или сополимера, полученный способом по любому из пп.1-9, имеющий плотность от 1 до приблизительно 30 фунт/фут (16-480 кг/м) и содержащий, по меньшей мере, одно соединение 5,5-бис(бромметил)-2-оксо-1,3,2-диоксафосфоринана, по меньшей мере, один алкан или циклоалкан, который является замещенным, по меньшей мере, одной 2-оксо-1,3,2-диоксафосфоринановой группой и, по меньшей мере, одним атомом брома или их смесью.